(57)【要約】【課題】高耐熱性を有し、カールや捩れを生じることがなく、かつ、種々な温湿度変化に対しても安定した寸法変化性を有するフレキシブル金属積層体およびそれを用いたフレキシブルプリント基板の提供。【解決手段】金属層上に、ポリイミド系樹脂を含有する異なる組成の第１および第２の２つの層よりなる絶縁樹脂層を設けたフレキシブル金属積層体であって、金属層側の第１の層の線熱膨張係数αT1、表面側の第２の層の線熱膨張係数αT2、金属層の線熱膨張係数αTMが、次式（１）および式（２）の関係を満たし、かつ、相対湿度５０％から９０％へ変化した際の絶縁樹脂層全体の吸湿膨張係数αＨが、次式（３）を満たすことを特徴とするフレキシブル金属積層体。    −４×１０-6≦αT1−αTM≦４×１０-6／℃    ・・・・・・・（１）    ０≦αT2−αT1＜５×１０-6／℃              ・・・・・・・（２）    αＨ≦１５×１０-6／％ＲＨ                  ・・・・・・・（３）【選択図】図１
2008068406.tif 000002
【特許請求の範囲】
【請求項１】
金属層上に、ポリイミド系樹脂を含有する異なる組成の第１および第２の２つの層よりなる絶縁樹脂層を設けたフレキシブル金属積層体であって、金属層側の第１の層の線熱膨張係数αT1、表面側の第２の層の線熱膨張係数αT2、金属層の線熱膨張係数αTMが、次式（１）および式（２）の関係を満たし、かつ、相対湿度５０％から９０％へ変化した際の絶縁樹脂層全体の吸湿膨張係数αＨが、次式（３）を満たすことを特徴とするフレキシブル金属積層体。
−４×１０-6≦αT1−αTM≦４×１０-6／℃    ・・・・・・・（１）
０≦αT2−αT1＜５×１０-6／℃              ・・・・・・・（２）
αＨ≦１５×１０-6／％ＲＨ                  ・・・・・・・（３）
【請求項２】
前記絶縁樹脂層の第１の層のＴＭＡ法引張モードによる４００℃での伸張量Ｌ１および第２の層のＴＭＡ法引張モードによる４００℃での伸張量Ｌ２の少なくとも一方が５００μｍ以下である請求項１に記載のフレキシブル金属積層体。
【請求項３】
前記絶縁樹脂層の第１の層および／または第２の層のＴＭＡ法引張モードによる伸張量の変曲温度が３３０℃ないし４００℃の範囲に存在する請求項１または請求項２に記載のフレキシブル金属積層体。
【請求項４】
前記絶縁樹脂層全体の吸水率が１．７％以下であることを特徴とする請求項１ないし請求項３のいずれか１項に記載のフレキシブル金属積層体。
【請求項５】
前記金属層は、銅箔、銅合金箔、ステンレス箔から選ばれる１種以上からなる請求項１ないし請求項４のいずれか１項に記載のフレキシブル金属積層体。
【請求項６】
請求項１から請求項５までのいずれか１項に記載のフレキシブル金属積層体を用いて回路形成したフレキシブルプリント基板。
【発明の詳細な説明】
【技術分野】
【０００１】
本発明は、高耐熱性、低カール性、種々の温湿度変化に対しても良好な寸法安定精度を有するフレキシブル金属積層体、およびフレキシブルプリント基板に関する。
【背景技術】
【０００２】
フレキシブルプリント基板は、電子部品の高密度実装化を実現させるため、更なる高耐熱化や高精度な寸法安定精度が要求されている。そのため、高耐熱性かつフレキシブル性を有する絶縁樹脂層が導体層と隣接する、いわゆる２層構造のフレキシブル金属積層体が上市され、２層構造のフレキシブル金属積層体に配線形成したフレキシブルプリント基板が注目されている。
【０００３】
例えば、最近の大型液晶ディスプレイ（ＬＣＤ）用駆動ＩＣ用のフレキシブルプリント基板では、ＩＣの多出力化の要求に伴い、２層構造のフレキシブル金属積層体を用いるＣＯＦ（Ｃｈｉｐ  Ｏｎ  Ｆｉｌｍ）実装が採用され、従来のＴＣＰ（Ｔａｐｅ  Ｃａｒｒｉｅｒ  Ｐａｃｋａｇｅ）実装の絶縁層に比べ、薄厚化した３５〜４０μｍの厚さのものとなっている。このため、フレキシブルプリント基板の製造工程では、薄厚化した金属積層体の搬送性をより安定させ、また工程全体の歩留まりを上げるため、使用するフレキシブル金属積層体は、反り（カール）性がないことや、温湿度変化に対する寸法変化をより小さくさせることが要求されている。（例えば、非特許文献１参照）
【０００４】
そこで、反り（カール）やねじれを抑え、かつ積層体自身の平坦性を維持させるフレキシブル金属箔積層体の製造方法として、非熱可塑性ポリイミドとして知られるポリイミドフィルムと銅箔からなる金属箔を積層し、これらの間に、非熱可塑性ポリイミド層よりもガラス転移温度の低い熱可塑性ポリイミド層を設けた構成のものや、金属箔上に有機溶剤に溶解した高耐熱絶縁樹脂を直接塗布し、熱処理により脱溶剤することによって絶縁樹脂層を形成したもの等が提案されている（例えば、特許文献１、２、３、４、５参照）。
【特許文献１】特開平９−１４８６９５号公報
【特許文献２】特許２７４６５５５号公報
【特許文献３】特許３４０５２５２号公報
【特許文献４】特開２００６−６２１８７号公報
【特許文献５】特開２０００−２２２９０号公報
【非特許文献１】「ＣＯＦ技術動向から求められるＦＰＣの課題」エレクトロニクス実装学会誌、第８巻第２号ｐｐ．９５−９９（２００５）
【発明の開示】
【発明が解決しようとする課題】
【０００５】
しかしながら、特許文献１、２、３に記載の場合は、反り（カール）性を抑え、配線基板の平坦性をもたせるためには、異なる３層以上の絶縁層を設ける構成にしなければならない。絶縁層の多層化は、多層塗工によるため、生産性が低くなるばかりでなく、導体層と樹脂層間、あるいは、樹脂層と樹脂層間に生ずる特性の影響を考慮せねばならず、より安定した配線基板の平坦性や、良好な寸法安定性の確保が困難である。
【０００６】
導体層上の絶縁層は、単層で構成され、かつ、耐熱的にも良好な特性を有するフレキシブルプリント基板が提供できることが望ましいが、導体層より小さい線膨張係数を有する絶縁樹脂を単層で、かつ絶縁層が厚いタイプの金属箔積層体を作製した場合は、絶縁樹脂層の硬化後に、導体層を内側にして大きくカールが生じてしまう。これは、樹脂の低線膨張性による要因以外にも、絶縁層の厚さ方向で、異なる物性が生じているからと考えられる。例えば、絶縁層の線膨張性が、導体層に近い絶縁層部と導体層に最も離れた絶縁層部で異なることにより、カールの発生をさらに助長する。例えば特許文献４には、線膨張係数が２０×１０-6以下のポリイミド樹脂となるポリアミック酸ワニスを銅箔上に直接塗布、乾燥し、イミド硬化処理することで、導体層上の絶縁層が単層で構成されたものが提案されている。しかし、その目的は、フレキシブル積層基板の絶縁層の耐熱性向上と導体層との接着性向上を意図しており、実施例に例示されたポリイミド絶縁層の線膨張係数が、銅箔の線膨張係数より小さいため、導体層を内側にして大きくカールが生じてしまい、配線基板としての生産性を欠いてしまう。
【０００７】
したがって、高耐熱性を有し、カールのない、かつ、種々な温湿度変化に対しても安定した寸法変化性を有するフレキシブル金属箔積層体は、その絶縁層の層構成が２層構成であることが、より生産性が高く、効率がよいものとなる。特許文献５には、２層構成の絶縁層に関して、「金属箔層より上層に線熱膨張係数が３×１０-5以下のポリイミド系樹脂を含む第一樹脂層と、第一樹脂層より上層に上記ポリイミド系樹脂よりも大きい線熱膨張係数をもつポリイミド系樹脂を含む第二樹脂層とが形成されてなるフレキシブルプリント基板」が例示されている。しかしながら、該特許文献中には、「第二樹脂層を構成するポリイミド系樹脂の好ましい線熱膨張係数は、３．０×１０-5より大きい樹脂である。さらに好ましくは、４．０×１０-5〜４．５×１０-5である。該線熱膨張係数が３．０×１０-5未満ではエッチング・回路形成後、樹脂層が金属箔と接触していた面を内側にしてカールしやすくなる場合がある。」と記載されており、この場合には第二樹脂層と導体層との線膨張係数の差、及び第二樹脂層と第一樹脂層との線膨張係数の差が、それぞれ大きすぎる為に、種々の温湿度変化が生じた際には、プリント配線されたプリント基板の寸法安定性に問題が生じてしまうのである。
【課題を解決するための手段】
【０００８】
前記課題を解決するために、本発明者は、検討を加えた結果、線熱膨張係数について、２層構成の絶縁樹脂層のそれぞれと、導体層との間にある条件を満たす関係があった場合に、前記の問題が解決できることを見出し、本発明を完成するに至った。
【０００９】
すなわち、本発明のフレキシブル金属積層体は、金属層上に、ポリイミド系樹脂を含有する異なる組成の第１および第２の２つの層よりなる絶縁樹脂層を設けたものであって、金属層側の第１の層の線熱膨張係数αT1、表面側の第２の層の線熱膨張係数αT2、金属層の線熱膨張係数αTMが、次式（１）および式（２）の関係を満たし、かつ、相対湿度５０％から９０％へ変化した際の絶縁樹脂層全体の吸湿膨張係数αＨが、次式（３）を満たすことを特徴とする。 
−４×１０-6≦αT1−αTM≦４×１０-6／℃    ・・・・・・・（１）
０≦αT2−αT1＜５×１０-6／℃              ・・・・・・・（２）
αＨ≦１５×１０-6／％ＲＨ                  ・・・・・・・（３）
【００１０】
本発明のフレキシブル金属積層体においては、前記絶縁樹脂層の第１の層の引張弾性率Ｅ１と、第２の層の引張弾性率Ｅ２との比（Ｅ１／Ｅ２）が、０．８≦Ｅ１／Ｅ２≦１．２であることが好ましい。
【００１１】
また、前記絶縁樹脂層の第１の層のＴＭＡ法引張モードによる４００℃での伸張量Ｌ１および第２の層のＴＭＡ法引張モードによる４００℃での伸張量Ｌ２の少なくとも一方が５００μｍ以下であることが好ましい。 
また、前記絶縁樹脂層の第１の層および／または第２の層のＴＭＡ法引張モードによる伸張量の変曲温度が３３０℃ないし４００℃の範囲に存在することが好ましい。
【００１２】
本発明のフレキシブル金属積層体は、前記絶縁樹脂層全体の吸水率が１．７％以下であることが必要である。 
また、前記金属層は、銅箔、銅合金箔、ステンレス箔から選ばれる１種以上からなるのが好ましい。
【００１３】
本発明のフレキシブルプリント基板は、上記のフレキシブル金属積層体を用いて回路形成したものである。
【００１４】
次に、本発明のフレキシブル金属積層体およびフレキシブルプリント基板について詳細に説明する。
【００１５】
［フレキシブル金属積層体］
図１は、本発明のフレキシブル金属積層体の模式的断面図である。 
図において、フレキシブル金属積層体は、金属層（金属箔）１０と、その片面上に積層された樹脂層１１とから構成されている。樹脂層１１は、ポリイミド系樹脂を含有する異なる組成の第１の層１１ａと第２の層１１ｂの２つの層より構成されている。
【００１６】
金属層１０を構成する金属としては、銅箔、銅合金箔、ステンレス箔の種のいずれか１種以上を用いることが好ましい。金属箔を使用することにより、ピンホールの発生を抑制でき、そのため、配線欠陥を低減することができる。したがって、歩留まりの向上、電気的信頼性の向上の効果が得られる。
【００１７】
金属層の厚さは、何等限定されるものではないが、好ましくは３〜３５μｍ、より好ましくは３〜１８μｍである。特に、ファインピッチ化対応や金属箔単独で搬送可能な８〜１５μｍの範囲とすることが望ましい。
【００１８】
金属層としては、銅箔または銅合金箔のいずれかを用いることが好ましい。エッチング特性が良好でファインピッチ化が対応できる電解銅箔、高屈曲性を向上させることができる圧延銅箔も好適に使用することができる。また、配線層厚さをより薄くする必要があれば、工程内の搬送のしやすい１８〜７０μｍ厚さの銅箔の代わりに、キャリア付の１〜５μｍ厚の極薄銅箔を、さらには銅層の機械強度等の特性調整をおこなう必要があれば、銅組成にスズ等の異種金属を含有させた銅合金箔等も使用することができる。
【００１９】
電解銅箔としては、例えば、古河サーキットフォイル社製（製品名：ＷＳ箔）、日本電解社製（製品名：ＵＳＬＰ箔、ＨＬＢ箔）、三井金属鉱業社製（製品名：ＦＱ−ＶＬＰ箔、ＴＱ−ＶＬＰ箔）、日鉱マテリアルズ社製（製品名：ＪＴＣ−ＡＭ−ＦＮ箔）等が挙げられる。更に超ファインピッチ化に対応させるためには、樹脂層と接する銅箔表面の表面粗さを低くした、いわゆる無粗化電解銅箔を用いることが好ましい。例えば、日本電解社製（製品名：ＨＬＳ箔）、三井金属鉱業社製（製品名：ＮＡ−ＶＬＰ、ＮＳ−ＶＬＰ）、福田金属箔粉工業社製（製品名：ＳＶ−Ｔ８Ｇ−ＤＳ）等が挙げられる。
【００２０】
圧延銅箔としては、例えば、日鉱マテリアルズ社製（製品名：ＢＨＹ−２２Ｂ−Ｔ箔やＢＨＹ−２２Ｂ−ＨＳ箔）および福田金属箔粉工業社製（製品名：ＲＣＦ−Ｔ４Ｘ箔）等があげられる。また、銅合金箔としては、例えば、日鉱マテリアルズ社製（製品名：ＮＫ−１２０箔）等が挙げられる。
【００２１】
また、キャリア付極薄銅箔としては、例えば、日本電解社製（製品名：ＹＳ−ＮＡＰ−３Ｂ）および三井金属鉱業社製（製品名：ＭｉｃｒｏＴｈｉｎシリーズ）、古河サーキットフォイル社製（製品名：Ｆ−ＤＰ箔）などが挙げられる。
【００２２】
ステンレス箔としては、例えば、新日本製鐵株式会社製（製品名：ＳＵＳ３０４）が挙げられる。ステンレス箔の強度を調整する必要があれば、アニール処理等を施したステンレス箔を使用してもよい。
【００２３】
本発明に使用する金属層の絶縁樹脂を塗布する表面の１０点平均表面粗さ（Ｒｚ）は、３．０μｍ未満であることが望ましい。より好ましくは２．０μｍ未満、更に好ましくは１．０μｍ以下である。なお、表面の１０点平均粗さ（Ｒｚ）は、ＪＩＳ  Ｂ−０６０１によって測定を行ない、金属層の幅方向に沿って、測定長さ２．５ｍｍ、カットオフ値０．２５ｍｍの条件にて行う。
【００２４】
絶縁樹脂層と金属層との種々環境下での接着力を高める目的で、絶縁樹脂を塗布する前に、金属層の絶縁樹脂を塗布する面に、ニッケル、クロム、亜鉛等の異種金属やシランカップリング剤由来の珪素を表面付着させておくことが好ましい。
【００２５】
シランカップリング剤としては、例えば反応性官能基としてアミノシラン系、エポキシシラン系、ビニルシラン系、メルカプトシラン系等が挙げられる。好ましくはアミノシラン系、エポキシシラン系のものであり、これを用いて、あらかじめ金属層の絶縁樹脂を塗布する面にカップリング処理しておくことが望ましい。
【００２６】
本発明における絶縁樹脂層は、樹脂層が異なる組成で構成された第１および第２の２つの層よりなる樹脂層からなり、各々の層の樹脂組成に少なくともポリイミド系樹脂を含有していればよく、樹脂層１１を構成するポリイミド樹脂は１種または２種以上混合して用いることができる。なお、本発明でいうポリイミド樹脂とは、ポリイミド樹脂、ポリアミドイミド樹脂、ポリエーテルイミド樹脂の中からいずれか１種を含む樹脂のことである。また、金属層上に塗布する前の段階の樹脂状態としては、ポリイミド前駆体であるポリアミック酸樹脂溶液でもよいし、ポリイミド化が完全に終了した樹脂を有機溶剤に溶解した樹脂溶液を用いてもよい。
【００２７】
また、絶縁樹脂層と金属層との接着力を高めるために、絶縁樹脂層形成用の樹脂溶液中にシランカップリング剤を添加した後、樹脂溶液を金属層に塗布してもよい。好ましくはアミノシラン系、エポキシシラン系を用い、シランカップリング剤の添加量は、樹脂溶液の固形重量分１００％に対して０．１％〜１．０％、好ましくは０．２％〜０．５％の範囲にすればよい。シランカップリング剤の添加量が０．１％未満であると、シランカップリング剤の効果が顕著に発現されない。また添加量が１．０％を超えると、樹脂溶液のゲル化を引き起こしやすい。
【００２８】
また、絶縁樹脂層１１には、難燃性を付与させるためのリン酸エステル系化合物、窒素系エステル化合物、ハロゲン化エポキシ樹脂を添加することもできる。
【００２９】
また、絶縁樹脂層１１には、フレキシブルプリント基板の製造工程時の搬送性を良好にするために、有機フィラー、無機フィラー等を添加することもできる。ただし、有機フィラー、無機フィラーは、接触面１３側ではなく、最外面１２側の層に配合することが望ましい。
【００３０】
フィラーとしては、中でも無機フィラーが好ましく、特に好ましくは平均粒径０．００５〜５μｍ、さらに好ましくは０．００５〜２μｍのコロイダルシリカ、窒化珪素、タルク、酸化チタン、リン酸カルシウム等である。その配合量は、例えば添加する層の樹脂１００質量部に対して、０．１〜３質量部に設定される。
【００３１】
本発明のフレキシブル金属積層体における絶縁樹脂層１１の厚さは、１０μｍ〜７５μｍの範囲が望ましく、より好ましくは１２μｍ〜５０μｍ、更に好ましくは２０μｍ〜４０μｍである。絶縁樹脂層厚さが１０μｍ未満では、積層体自体のコシが弱く、積層体単独では搬送性に乏しくなる。積層体の厚さが７５μｍを超えると、絶縁樹脂層の塗布厚さによっては同組成の樹脂層の塗布回数が増えることになり、生産性に欠けたり、フレキシブルプリント基板の折り曲げ性や小型化ができにくくなる。
【００３２】
絶縁樹脂層が２層以上の複数層にて構成されている場合、可能であれば各層毎に分離し、測定することが望ましいが、各層厚さの違いや、樹脂層−樹脂層の層間の識別がつきにくい等のため、明確に樹脂層を分離させることは困難である。そこで、本発明における線熱膨張係数については、以下の手順で測定する。なお、本発明における「線熱膨張係数」とは、ＴＭＡ（サーモメカニカルアナライザー）を用いた引張測定を行い、ＪＩＳ  Ｋ７１９７での平均線熱膨張率算出方法により、５０℃から２５０℃における平均線熱膨張率を算出したものである。
【００３３】
まず、図１に示す構造のフレキシブル金属積層体を、２つ用意する。次いで、２つのフレキシブル金属積層体について、それぞれ、図２に示す様に、金属層１０を除去し、絶縁樹脂層１１のみとする。金属層１０の除去には、化学エッチング処理等を適用することができる。例えば銅箔からなる金属層１０を用いた場合には、塩化第二鉄溶液などによって除去することができる。
【００３４】
そして、一方の絶縁樹脂層１１から、以下の様にして第１の層１１ａのサンプルを得る。すなわち、この絶縁樹脂層１１について、マイクロメータを用いて絶縁樹脂層１１の膜厚（Ｔ０）を計測する。そして、膜厚をマイクロメータにて計測しながら、機械研磨等の方法により、絶縁樹脂層１１を最外面１２側から、膜厚が全体厚さの２/３になるまで削りとる。これにより、金属層１０との接触面１３側の第１の層１１ａのサンプルが得られる（図３参照）。
【００３５】
また、他方の絶縁樹脂層１１についても、以下の様にして第２の層１１ｂのサンプルを得る。すなわち、第１の層１１ａのサンプルを得る手順と同様にして、この絶縁樹脂層１１を、今度は金属層１０との接触面１３側から膜厚が全体厚さの２/３になるまで削り取る。これにより、金属層１０と反対側の最外面１２側にある第２の層１１ｂのサンプルが得られる。
【００３６】
そして、第１の層１１ａのサンプルを、２３±５℃、５５±５％相対湿度環境下で２４時間以上放置した後、ＴＭＡによる引張測定を行い、５０℃から２５０℃における平均線熱膨張率を、ＪＩＳ  Ｋ７１９７での平均線熱膨張率算出方法により算出して、第１の層１１ａの線熱膨張係数αT1（×１０-6／℃）を得る。
【００３７】
他方、第２の層１１ｂのサンプルについても、第１の層１１ａのサンプルと同様にＴＭＡによる引張測定を行い、５０から２５０℃における平均線熱膨張率を、ＪＩＳ  Ｋ７１９７での平均線熱膨張率算出方法により算出して、第２の層１１ｂの線熱膨張係数αT2（×１０-6／℃）を得る。
【００３８】
また、金属層の線熱膨張係数αTMについては、絶縁樹脂層を形成する前の状態における導体のＴＭＡによる引張測定を行い、第１の試料１１ａの場合と同様に、５０℃から２５０℃における平均線熱膨張率を、ＪＩＳ  Ｋ７１９７での平均線熱張率算出方法により算出し、金属層の線熱膨張係数αTM（×１０-6／℃）を得る。
【００３９】
本発明における樹脂層の線熱膨張係数は、上記式（１）および式（２）の関係を満たすように設定される。すなわち、第１の層１１ａと金属層との線熱膨張係数の差（αT1-αTM）は、−４（×１０-6／℃）〜４（×１０-6／℃）の範囲に設定する必要があり、より好ましい範囲は、−１（×１０-6／℃）〜３（×１０-6／℃）であり、さらに好ましくは、０（×１０-6／℃）〜３（×１０-6／℃）の範囲である。しかしながら、金属層と隣接した層である第１の層１１ａの線熱膨張係数αＴ１は、金属層の線熱膨張係数αTMとほぼ同値か、金属層よりやや小さい値にしておくのが好ましい。
【００４０】
金属層と第１の層１１ａとの線熱膨張係数の差（αT1−αTM）が、−４（×１０-6／℃）を超えた場合には、金属積層体の状態で樹脂層を内側にして大きくカールが生じやすくなる。また線熱膨張係数の差（αT1−αTM）が、４（×１０-6／℃）を超えた場合には、反対に金属積層体の状態で金属層を内側にして大きくカールが生じやすくなる。
【００４１】
本発明において、絶縁樹脂層の第２の層１１ｂの線熱膨張係数αT2は、第１の層の線熱膨張係数αT1とほぼ同じ値か、やや大きい値に設定される。すなわち、本発明において、第２の層１１ｂの線熱膨張係数αT2と第１の層１１ａとの線膨張係数の差（αT2−αT1）は、０（×１０-6／℃）〜５（×１０-6／℃）未満であることが必要であり、より好ましいのは０（×１０-6／℃）〜３（×１０-6／℃）であり、さらに好ましいのは０（×１０-6／℃）〜１（×１０-6／℃）である。
【００４２】
第２の層１１ｂと第１の層１１ａとの線熱膨張係数の差（αT2−αT1）が、５（×１０-6／℃）以上の場合には、金属積層体の状態で絶縁樹脂層を内側にして大きくカールが生じやすくなる。また線熱膨張係数の差（αT2−αT1）が、０（×１０-6／℃）未満の場合には、反対に金属積層体の状態で金属層を内側にして大きくカールが生じやすくなる。
【００４３】
また、本発明のフレキシブル積層体およびそれを利用したプリント基板のカール性は、異種材料の積層による線熱膨張係数の差による要因以外に、製造工程内で生じる湿度の吸脱湿によっても生じてくる。そこで、本発明の絶縁樹脂層の吸湿膨張係数（αＨ）が１５×１０-6／％ＲＨ以下であることが望ましい。より好ましくは１０×１０-6／％ＲＨ以下にすることにより、高寸法安定性を要求されるプリント基板、例えば、狭ピッチのフリップチップ接合性が求められるプリント基板を提供することができる。
【００４４】
本発明での絶縁樹脂層の吸湿膨張係数（αＨ）は、次にようにして測定される。測定用サンプルは、線熱膨張係数を測定する際のものと同じもので、縦７０ｍｍ×横７０ｍｍのサイズのものを用い、測定方向は、金属層に樹脂を塗布した際の銅箔流れ方向と同じ（以下ＭＤ方向という）として、以下のように測定する。
【００４５】
まず、測定用サンプルの金属層１０に接触していなかった方の表面上に、ＭＤ方向において、１点マーキングし、さらにこの点との距離が５５ｍｍとなるように、２点目をマーキングする。その後、２３±２℃、５０±５％相対湿度雰囲気下の恒温恒湿槽に測定用サンプルを入れ、２４±１時間放置後、ＭＤ方向にマーキングした２点間の距離を３次元デジタル寸法測定機にて測定する。この寸法測定値を（ＭＤ50）とする。測定後、測定用サンプルを２３±２℃、９０±５％相対湿度雰囲気下の恒温恒湿槽に測定用サンプルを入れて２４±１時間放置し、５０±５％相対湿度のときと同様にして、２点間の距離を測定する。この寸法測定値を（ＭＤ90）とする。
【００４６】
そして、以下の式によって、吸湿膨張係数（αＨ）求める。 
αＨ＝［（ＭＤ90）−（ＭＤ50）］／［（ＭＤ50）×（９０−５０）］
（単位：×１０-6／％ＲＨ）
なお、測定条件は、湿度の高い過酷な条件下で保管された場合を想定して上記のように決定した。
【００４７】
本発明における絶縁樹脂層の望ましい耐熱性として、前記絶縁樹脂層の第１の層のＴＭＡ法引張モードによる４００℃での伸張量Ｌ１および第２の層のＴＭＡ法引張モードによる４００℃での伸張量Ｌ２の少なくとも一方が５００μｍ以下であることが望ましい。より好ましい伸張量は３００μｍ以下であり、さらに好ましくい伸張量は１００μｍ以下である。
【００４８】
前記絶縁樹脂層の４００℃での伸張量について、第１の層の伸張量Ｌ１は、第２の層の伸張量Ｌ２以下であるのが好ましい。より好ましくはＬ１≦Ｌ２≦５００μｍであり、さらに好ましくはＬ１≦Ｌ２≦３００μｍ以下である。
【００４９】
また、前記４００℃での伸張量Ｌ１、Ｌ２のどちらかが、５００μｍ以下の条件の下で、前記絶縁樹脂層のＴＭＡ法引張モードによる同測定における伸張量の変曲温度が、３３０℃〜４００℃に存在することが望ましく、より好ましくは３５０℃〜４００℃に存在する。なお、本発明におけるＴＭＡ曲線での伸張量の変曲温度とは、ＴＭＡ曲線における伸張量が変曲を始めるよりも低温側に認められる直線部分を高温側に延長し、変曲速度が最大となる部分の接線の低温側への延長との交点の温度を絶縁樹脂層の変曲温度とする。  
また、本発明においては、絶縁樹脂層の吸水率を測定することにより、絶縁樹脂層の吸湿性を知ることができる。本発明においては、吸湿膨張係数を測定する際と同様にして金属層をエッチングして除去した５ｃｍ×５ｃｍ形状のサンプルを用いて、吸水率を測定する。循環熱風オーブンにて１５０±５℃下で１時間加熱したものを吸水前重量と定め秤量する。秤量後のサンプルを水中に２３±５℃、２４±１時間放置した後を吸水後重量と定め秤量する。サンプルの吸水前後の重量より吸水率（％）を算出する。
【００５０】
本発明における絶縁樹脂層の吸水率は、１．７％以下であることが望ましく、より好ましくは１．０％以下であり、更に好ましくは０．５％であり、それにより、作業環境下での絶縁樹脂層中の吸水による寸法変化を抑制することができる。また、吸水率が１．７％を超えると、絶縁フィルムが吸水しやすいため、急激な吸脱湿による寸法変化を抑制することができない。
【００５１】
さらに、本発明においては、絶縁樹脂層１１全体については、以下の特性を満足することが、耐熱性向上の点から一層望ましい。
【００５２】
１点目は、絶縁樹脂層が「動的粘弾性測定における貯蔵弾性率（Ｅ′）」が大きい樹脂材料から構成されることである。また、ガラス転移点（Ｔｇ）が高く、かつ貯蔵弾性率（Ｅ′）が大きい樹脂材料から構成されることが望ましい。
【００５３】
絶縁樹脂層を構成する樹脂材料のガラス転移温度（Ｔｇ）は、以下のように測定される。すなわち、樹脂材料の動的粘弾性測定を行い、その結果を温度と損失係数（ｔａｎδ）との関係のグラフにしたときの、ピークの頂点の温度（ピークトップ温度）をＴｇとする。実際は、ピークトップ温度は測定装置にて自動的に検出される。すなわち、強制震動非共振型粘弾性測定器（オリエンテック社製、商品名：レオバイブロン）を用いて、測定条件：加振周波数１１Ｈｚ、静的張力３．０ｇｆ、サンプルサイズ０．５ｍｍ（幅）×３０ｍｍ（長）にて、常温常湿環境下から昇温速度１０℃／ｍｉｎで４００℃まで昇温し、温度と損失係数の関係を求めることにより得られる。
【００５４】
絶縁樹脂層の各層を構成する樹脂材料においては、例えば質量平均分子量が異なる樹脂を混合した場合等において、ピークトップ温度は２つ以上存在する場合がある。そして、その少なくとも１点が３５０℃以上であることが望ましい。絶縁樹脂層を構成する樹脂材料のガラス転移点（Ｔｇ）は高い程好ましく、より好ましくは３８０℃以上のガラス転移点（Ｔｇ）が存在することであり。さらには、４００℃以上のガラス転移点（Ｔｇ）が存在することが望ましい。また、複数のガラス転移点（Ｔｇ）が存在する場合、全てのガラス転移点（Ｔｇ）が３５０℃以上であることが、高温処理時の変形等防止等の点から望ましい。
【００５５】
絶縁樹脂層を構成する樹脂材料の貯蔵弾性率（Ｅ′）は、強制震動非共振型粘弾性測定器（オリエンテック社製、商品名：レオバイブロン）による動的粘弾性測定における、温度３００℃の測定値である。具体的な測定条件は、ガラス転移点（Ｔｇ）の場合と同様であり、加振周波数１１Ｈｚ、静的張力３．０ｇｆ、サンプルサイズ０．５ｍｍ（幅）×３０ｍｍ（長）にて、常温常湿環境下から昇温速度１０℃／ｍｉｎで４００℃まで昇温する。そして、３００℃の測定値を求める。
【００５６】
貯蔵弾性率（Ｅ′）は、好ましくは１ＧＰａ以上、特に好ましくは３ＧＰａ以上である。上限値は特に限定するものではないが、実質的には１０ＧＰａ以下である。
【００５７】
２点目は、前記絶縁樹脂層全体の２００℃から４００℃までのＴＧＡによる熱重量減少率が１％以下であることが望ましい。ここでいう熱重量減少率とは、ＴＧ／ＤＴＡ装置により測定したものであって、２００℃で測定した重量減少値から、４００℃で測定した重量減少値を引いた値である。熱重量減少率が１％を超えてしまうと、プリント基板の製造工程中にかかる温度変化によって、積層体、とりわけ硬化が終了した絶縁樹脂層中から、塗布時の残存した有機溶剤が飛散してプリント基板の信頼性を低下させる恐れがある。
【００５８】
３点目は、絶縁樹脂層１１全体を測定用サンプルとしたとき、その接触面１３からのＴＭＡ法による針入変位量（Ｌ０）が、５μｍ以下であり、より好ましくは３μｍ以下、さらに好ましくは１μｍ未満であることである。これにより、高温時に絶縁樹脂層１１の厚さ方向に高い温度や高い圧力が急激にかかった場合に、その影響による樹脂の変形等が防止できる。
【００５９】
なお、「針入変位量」とは、ＴＭＡを用い、先端が１ｍｍ×１ｍｍ角の針入プローブで、荷重：３００ｍＮ、昇温速度：２０℃／ｍｉｎの測定条件において、金属層１０を取り除いた後の絶縁樹脂層１１を、２３±５℃、５０±５％相対湿度環境下で２４時間以上放置した後、２０℃／ｍｉｎにて昇温しながら３５０℃に到達した時点の針入変位量である。
【００６０】
本発明のフレキシブル金属積層体を製造するためには、金属層上に絶縁樹脂層形成用の樹脂溶液を塗布すればよい。その場合、形成される絶縁樹脂層中の不純物やゴミ等の異物により、プリント基板の信頼性を損ねないために、金属層上に樹脂溶液を塗布する前に、樹脂溶液を濾過（フィルター）しておくことが好ましい。濾過の際には、樹脂溶液の特性に応じて、濾材の種類、濾材フィルター径などの条件を必要に応じて任意に採用することができる。
【００６１】
金属層上に樹脂溶液を塗布した後、その層の表面のタック性がない状態まで初期乾燥を行う。以下、塗布、乾燥の操作を繰り返して、２層からなる絶縁樹脂層１１を形成する。なお、２層間でミキシングが生じない程度に連続塗布することもできる。
【００６２】
樹脂溶液に用いる有機溶剤としては、樹脂を溶解する有機溶剤であればよく、溶剤の種類も１種類のみで用いても、２種類以上の混合溶剤として用いてもかまわない。 
例えば、Ｎ−メチル−２−ピロリドン、Ｎ−ビニル−２−ピロリドン等のピロリドン系溶剤、Ｎ，Ｎ−ジメチルアセトアミド、Ｎ，Ｎ−ジエチルアセトアミド等のアセトアミド系溶剤、Ｎ，Ｎ−ジメチルホルムアミド、Ｎ，Ｎ−ジエチルホルムアミド等のホルムアミド系溶剤、ジメチルスルホキシド、ジエチルスルホキシド等のスルホキシド系溶剤などの極性溶剤が挙げられる。また、これら比較的高沸点溶剤の他に、樹脂の溶解性に問題がない範囲で、アセトン、メチルエチルケトン、シクロペンタノン、シクロヘキサノン等のケトン系溶剤、トルエン、キシレン系の芳香族系溶剤、テトラヒドロフラン、ジオキサン、ジクライム、トリグライム等のエーテル系溶剤等を混合溶剤として用いることもできる。
【００６３】
塗工機としては、所望の樹脂層厚に応じ塗布することが可能であればいずれも制限されるものではない。例示として、コンマコータ、ダイコータ、リバースコータ、リップコータ、グラビアコータ、ダム式コータ等を所望の樹脂層厚に応じ単独または、各塗工ヘッドを組み合わせ連続塗布等が可能な塗工機が挙げられる。
【００６４】
また、ポリイミド前駆体樹脂を塗布する場合には、その乾燥温度は、ポリイミド前駆体樹脂層のイミド化が進行しない程度の温度で行うことが好ましく、具体的には、１５０℃以下、さらには１１０〜１４０℃の範囲が好ましい。
【００６５】
好ましい初期乾燥方法として、金属層上に樹脂溶液を塗布した後、その層の表面のタック性がない状態まで初期乾燥した際の積層体中に残留する溶剤揮発量が、５０重量％以下、より好ましくは溶剤揮発量が１０重量％〜３５重量％、さらに好ましくは金属層と接する絶縁樹脂層を初期乾燥させた際の溶剤揮発量が１０重量％〜２０重量％であり、金属層上に２層重ねて初期乾燥した際の溶剤揮発量が１０重量％〜３５重量％であることが好ましい。
【００６６】
溶剤の残留揮発量が１０重量％以下の場合、過乾燥のため、初期乾燥直後の積層体がカールしてしまい、積層体を搬送することが困難となることや、樹脂層−樹脂層との密着性が低下することで、層間剥離を生じやすくプリント基板としての信頼性低下を招く。また、溶剤の残留揮発量が５０重量％以上の場合は塗布層表面が、未乾燥状態や、樹脂層表面にタック性が残ることにより、塗工後の積層体を巻き取った際に、塗布面と金属層の非塗布面が付着したり、金属層の非塗布面が残留溶剤により汚染したりする恐れがある。
【００６７】
このような初期乾燥（ドライヤー）工程は、塗布された金属層が、装置に接触しないフローティング形式や、金属層の絶縁樹脂を塗布する面の汚染や傷を防止するため、ハードクロムメッキ等でコーティングされた金属ロールが付設されたロールサポート形式のものを使用する等、任意のプロセスを採用することができる。加熱は熱風を気流として吹き出すことにより行うことが好ましいが、赤外線加熱、電磁誘導加熱等を使用又は併用してもよい。加熱ドライヤー内は、樹脂の特性劣化が生じない範囲で、空気雰囲気下や、窒素、炭素ガス、アルゴン等の不活性ガス雰囲気下のいずれも選択可能である。
【００６８】
またプリント基板の信頼性が損なわない程度まで残留溶剤量を脱溶剤化させてもよい。また、ポリイミド前駆体を含有する場合のイミド化に必要な硬化工程は、初期乾燥工程と同様に、任意のプロセスを採用することができる。例えば、塗布、初期乾燥が終了した塗工物をロールトゥロール搬送により搬送し、巻出装置、乾燥炉（ドライヤー）、巻取装置等を付設したインライン式加熱により処理するプロセス、または金属層に絶縁樹脂層を塗布、乾燥した積層体を金属筒をコアにして円筒（ドーナツ）状に巻取、その後不活性ガス雰囲気下、または減圧雰囲気下にてオーブン、オートクレーヴ等中に投入して熱処理する、いわゆるバッチ式処理のいずれも選択可能である。
【００６９】
バッチ式処理での熱処理を行う際には、塗布した金属積層体のスペーサとして、表面平滑な金属板を用いて、その金属板表面に、金属積層体が密着するようにドーナツ形状に、かつ、ステンレス板同士の間隔が一定となるように巻きつけ後、熱処理装置に投入することが望ましい。
【００７０】
この際、金属コアとしては、ステンレス製またはアルミニウム製で、６〜１０インチ幅程度のものを使用することが好ましい。
【００７１】
また金属積層体のスペーサとして使用する金属板は、前述の熱処理条件中に金属板の表面酸化を起こさないもので、表面が平滑なものであればよい。厚さが０．１〜０．５ｍｍ程度のステンレス板（例えば、日本金属社製：ＳＵＳ３０４−ＣＳＰ、ＳＵＳ３１６、ＳＵＳ４３０）を使用するのが好ましい。さらには、ステンレス材表面の平滑レベルとして、ステンレス材のＢＡ仕上げ（たとえば、日本金属社製：製品名ＳＵＳ３４０ＢＡの表面粗さはＲａ＝０．０１μｍ）程度にしておくことが好ましい。
【００７２】
さらに前述した長尺リール状のステンレス板の一端を金属製コアに、あらかじめ巻きつけておき、塗布した金属積層体の樹脂塗布面側がステンレス板の巻外を向くようにして、ステンレス板表面と金属積層体の金属層非塗布面とが接触するように、ドーナツ状の形に巻きつけることが望ましい。この際、ステンレス板とステンレス板が０．８〜３．０ｍｍ間隔程度に空隙を残すようにして、ドーナツ状にステンレス板と塗布した積層体を巻き付けるのが好ましい。それにより、絶縁樹脂層を塗布、乾燥した金属積層体の熱収縮や均一な脱溶剤化を促進させ、一様な位置寸法精度を保持したフレキシブル金属積層体を得ることができる。
【００７３】
［フレキシブルプリント基板］
本発明のフレキシブルプリント基板は、本発明の上記フレキシブル金属積層体を用いて形成されたものであり、例えば、図１に示した構成において、金属層１０をフォトレジスト法により処理して配線パターンを形成することによって得ることができる。
【発明の効果】
【００７４】
本発明のフレキシブル金属積層体は、上記の構成を有することによって、２つの樹脂層間に生じる特性の相違に基く影響が少なく、また、絶縁樹脂層と金属層の間に生じる不都合が解消でき、絶縁樹脂層の変形、フレキシブル金属積層体のカール、急激な温湿度変化に対する寸法精度等に伴う不都合を解決することができる。そして、本発明のフレキシブル金属積層体を用いて作製されたフレキシブルプリント基板は、高耐熱性を有し、カールや捩れを生じることがなく、かつ、種々な温湿度変化に対しても安定した寸法変化性を有するという効果を生じる。
【発明を実施するための最良の形態】
【００７５】
以下、本発明を実施例によって具体的に示すが、本発明はこれらに限定されるものではない。
【００７６】
＜樹脂溶液Ａ＞
ポリアミック酸溶液（宇部興産社製、商品名：Ｕ−ワニス−Ｓ、固形分濃度１８．０質量％のＮ−メチル−２−ピロリドン溶液）。
＜樹脂溶液Ｂ＞
ポリアミック酸溶液（日本化薬社製、商品名：ＫＡＹＡＦＬＥＸ  ＫＰＩ−１００Ｋ、固形分濃度１５．０質量％、Ｎ，Ｎ−ジメチルアセトアミドとＮ−メチル−２−ピロリドンの混合溶液）。
＜樹脂溶液Ｃ＞
ポリアミック酸溶液（日本化薬社製、商品名：ＫＡＹＡＦＬＥＸ  ＫＰＩ−２００Ｋ、固形分濃度３０．０質量％、Ｎ，Ｎ−ジメチルアセトアミドとＮ−メチル−２−ピロリドンの混合溶液）。
【００７７】
＜樹脂溶液Ｄ＞
ポリアミドイミド溶液（東洋紡績社製、商品名：バイロマックスＨＲ−１６ＮＮ、固形分濃度１３．０質量％、Ｎ−メチル−２−ピロリドン溶液）。
＜樹脂溶液Ｅ＞
前記樹脂溶液Ａの５９５．０ｇと前記樹脂溶液Ｂの３０６．０ｇとを室温下にて混合して攪拌し、固形分濃度１７質量％のポリイミド系樹脂溶液を得た。
＜樹脂溶液Ｆ＞
前記樹脂溶液Ｂの３０４．０ｇと前記樹脂溶液Ｃの１０１．０ｇとを室温下にて混合して攪拌し、固形分濃度１９質量％のポリイミド系樹脂溶液を得た。
【００７８】
＜樹脂溶液Ｇ＞
シリカフィラー（日本アエロジル社製、製品名：アエロジルＲ９７２）５．０ｇとＮ−メチル−２−ピロリドン４５．０ｇを混合および分散させたシリカフィラー分散液をあらかじめ調製しておき、前記樹脂溶液Ｂの３０４０ｇと前記樹脂溶液Ｃの１０１０ｇと前記シリカフィラー分散液（日本アエロジル社製、製品名：アエロジルＲ９７２）３８．０ｇとを室温下で混合して攪拌し、固形分濃度１８．７質量％のポリイミド系樹脂溶液を得た。
＜樹脂溶液Ｈ＞
アミノシランカップリング剤（チッソ社製、商品名：サイラエースＳ３３０）を固形分濃度１０質量％のＮ−メチル−２−ピロリドン溶液にて調製した後、３．４ｇ秤量したものを、前記樹脂溶液Ｅの中に混合して攪拌し、固形分濃度１６．９質量％のポリイミド系樹脂溶液を得た。
【００７９】
＜樹脂溶液Ｉ＞
シリカハイブリッドタイプのポリアミック酸溶液（荒川化学社製、商品名：コンポセランＨ−８５０Ｄ、固形分濃度１６．０質量％のＮ，Ｎ−ジメチルアセトアミド溶液）。
＜樹脂溶液Ｊ＞
前記樹脂溶液Ａの７００．０ｇと前記樹脂溶液Ｃの１８０．０ｇとを、室温下で混合して攪拌し、固形分濃度２０質量％のポリイミド系樹脂溶液を得た。
＜樹脂溶液Ｋ＞
シリカフィラー（日本アエロジル社製、製品名：アエロジルＲ９７２）１０．０ｇとＮ−メチル−２−ピロリドン４０．０ｇを混合および分散させたシリカフィラー分散液をあらかじめ調製しておき、前記樹脂溶液Ａの５６０．０ｇと前記樹脂溶液Ｃの２２４．０ｇと前記シリカフィラー分散液（日本アエロジル社製、製品名：アエロジルＲ９７２）８．４ｇとを室温下で混合して攪拌し、固形分濃度２１．３質量％のポリイミド系樹脂溶液を得た。
【００８０】
次に前記の樹脂溶液を用いて、下記の手順にしたがって、フレキシブル金属積層体を作製した。 
なお、以下の説明では、樹脂溶液Ａ〜Ｋを用いて製造した絶縁樹脂層を、それぞれ樹脂層Ａ〜Ｋという。
【実施例１】
【００８１】
電解銅箔（商品名：ＨＬＳ−９、日本電解社製、厚さ：９μｍ）の無疎化面に、樹脂溶液Ｅをコンマヘッドコータにて最終熱処理後の厚さが１７μｍになるように塗布し、１４０℃で５分間ロールサポートドライヤー内にて初期乾燥させ、樹脂層Ｅを形成した。次に、同様な方法で、樹脂層Ｅの上に樹脂溶液Ｆを乾燥後の厚さが２０μｍになるように塗布し、１４０℃で７分間初期乾燥して、樹脂層Ｆを形成し、積層体を得た。
【００８２】
次いで、１０インチ幅のステンレス管に、積層体のスペーサとして、ステンレス板（日本金属社製、製品名：ＳＵＳ４３０ＢＡ５Ｕ、厚さ：０．１５ｍｍ、表面粗さＲａ＝０．０１μｍ）の一端を固定した後、積層体の樹脂塗布面を外巻にして、ステンレス板表面と銅箔の非塗布面を密着させながら、ステンレス板同士の間隔が、１．５ｍｍとなるように、ドーナツ状にステンレス板と積層体をともに巻きつけた。巻き付けたものをイナートオーブンに投入し、窒素雰囲気下、３０℃の一定温度で２時間維持した後、３０℃から３５０℃に昇温しながら２時間、３５０℃の一定温度で１時間維持する処理を行ない、その後室温まで徐冷し、全樹脂層の総厚が３７μｍのフレキシブル金属積層体を得た。
【実施例２】
【００８３】
電解銅箔（商品名：ＮＳ−ＶＬＰ、三井金属鉱業社製、厚さ：９μｍ）の無疎化面に、樹脂溶液Ｅをコンマヘッドコータにて最終熱処理後の厚さが１９μｍになるように塗布し、１４０℃５分間ロールサポートドライヤー内にて初期乾燥させ樹脂層Ｅを形成した。次に、同様な方法で、樹脂層Ｅの上に樹脂溶液Ｇを乾燥後の厚さが１９μｍになるように塗布し、１４０℃で７分間初期乾燥して、樹脂層Ｇを形成し、積層体を得た。
【００８４】
次いで、１０インチ幅のステンレス管に、積層体のスペーサとして、ステンレス板（日本金属社製、製品名：ＳＵＳ４３０ＢＡ５Ｕ、厚さ：０．１５ｍｍ、表面粗さＲａ＝０．０１μｍ）の一端を固定した後、積層体の樹脂塗布面を外巻にして、ステンレス板表面と銅箔の非塗布面を密着させながら、ステンレス板同士の間隔が、１．５ｍｍとなるように、ドーナツ状にステンレス板と積層体をともに巻きつけた。巻き付けたものをイナートオーブンに投入し、窒素雰囲気下、３０℃の一定温度で２時間維持したあと、３０℃から３５０℃に昇温しながら２時間、３５０℃の一定温度で１時間維持する処理を行ない、その後室温まで徐冷し、全樹脂層の総厚が３８μｍのフレキシブル金属積層体を得た。
【実施例３】
【００８５】
電解銅箔（商品名：ＮＳ−ＶＬＰ、三井金属鉱業社製、厚さ：９μｍ）の疎化処理面に、樹脂溶液Ｈをコンマヘッドコータにて最終熱処理後の厚さが１９μｍになるように塗布し、１４０℃５分間ロールサポートドライヤー内にて初期乾燥させ樹脂層Ｈを形成した。次に、同様な方法で、樹脂層Ｈの上に樹脂溶液Ｇを乾燥後の厚さが１９μｍになるように塗布し、１４０℃７分間を初期乾燥して、樹脂層Ｇを形成し、積層体を得た。
【００８６】
次いで、１０インチ幅のステンレス管に、積層体のスペーサとして、ステンレス板（日本金属社製、製品名：ＳＵＳ４３０ＢＡ５Ｕ、厚さ：０．１５ｍｍ、表面粗さＲａ＝０．０１μｍ）の一端を固定した後、積層体の樹脂塗布面を外巻にして、ステンレス板表面と銅箔の非塗布面を密着させながら、ステンレス板同士の間隔が、１．５ｍｍとなるように、ドーナツ状にステンレス板と積層体をともに巻きつけた。巻き付けたものをイナートオーブンに投入し、窒素雰囲気下、３０℃の一定温度で２時間維持した後、３０℃から３５０℃に昇温しながら２時間、３５０℃の一定温度で１時間維持する処理を行ない、その後室温まで徐冷し、全樹脂層の総厚が３８μｍのフレキシブル金属積層体を得た。
【実施例４】
【００８７】
電解銅箔（商品名：ＨＬＳ−９、日本電解社製、厚さ：９μｍ）の無疎化面に、樹脂溶液Ｊをコンマヘッドコータにて最終熱処理後の厚さが１９μｍになるように塗布し、１４０℃５分間ロールサポートドライヤー内にて初期乾燥させ、樹脂層Ｊを形成した。次に、同様な方法で、樹脂層Ｊの上に樹脂溶液Ｋを、乾燥後の厚さが１９μｍになるように塗布し、１４０℃７分間初期乾燥して、樹脂層Ｋを形成させ、積層体を得た。
【００８８】
次いで、１０インチ幅のステンレス管に、積層体のスペーサとして、ステンレス板（日本金属社製、製品名：ＳＵＳ４３０ＢＡ５Ｕ、厚さ：０．１５ｍｍ、表面粗さＲａ＝０．０１μｍ）の一端を固定した後、積層体の樹脂塗布面を外巻にして、ステンレス板表面と銅箔の非塗布面を密着させながら、ステンレス板同士の間隔が、１．５ｍｍとなるように、ドーナツ状にステンレス板と積層体をともに巻きつけた。巻き付けたものをイナートオーブンに投入し、窒素雰囲気下、３０℃の一定温度で２時間維持した後、３０℃から３５０℃に昇温しながら２時間、３５０℃の一定温度で１時間維持する処理を行ない、その後室温まで徐冷し、全樹脂層の総厚が３８μｍであるフレキシブル金属積層体を得た。
【００８９】
［比較例１］
電解銅箔（商品名：ＨＬＳ−９、日本電解社製、厚さ：９μｍ）の無疎化面に、樹脂溶液Ａをコンマヘッドコータにて最終熱処理後の厚さが３０μｍになるように塗布し、１４０℃１０分間ロールサポートドライヤー内にて初期乾燥させ、樹脂層Ａを形成し、積層体を得た。
【００９０】
次いで、１０インチ幅のステンレス管に、積層体のスペーサとして、ステンレス板（日本金属社製、製品名：ＳＵＳ４３０ＢＡ５Ｕ、厚さ：０．１５ｍｍ、表面粗さＲａ＝０．０１μｍ）の一端を固定した後、積層体の樹脂塗布面を外巻にして、ステンレス板表面と銅箔の非塗布面を密着させながら、ステンレス板同士の間隔が、１．５ｍｍとなるように、ドーナツ状にステンレス板と積層体をともに巻きつけた。巻き付けたものをイナートオーブンに投入し、窒素雰囲気下、３０℃の一定温度で２時間維持した後、３０℃から３５０℃に昇温しながら４．５時間、３５０℃の一定温度で１時間維持する処理を行ない、その後室温まで徐冷し、樹脂層の総厚が３０μｍのフレキシブル金属積層体を得た。
【００９１】
［比較例２］
電解銅箔（商品名：ＨＬＳ−９、日本電解社製、厚さ：９μｍ）の無疎化面に、樹脂溶液Ｄをコンマヘッドコータにて最終熱処理後の厚さが１０μｍになるように塗布し、１４０℃５分間ロールサポートドライヤー内にて初期乾燥させ、樹脂層Ｄを形成した。次に、樹脂層Ｄの上に樹脂溶液Ａをコンマヘッドコータにて最終熱処理後の厚さが１０μｍになるように塗布し、１４０℃で５分間初期乾燥し、樹脂層Ａを形成して、積層体を得た。
【００９２】
次いで、１０インチ幅のステンレスコアに、ステンレス板（製品名：ＳＵＳ４３０ＢＡ５Ｕ、厚さ：０．１５ｍｍ、表面粗さＲａ＝０．０１μｍ）を固定した後、ステンレス板をスペーサとして、積層体の樹脂塗布面側が外巻になるように、ステンレス板表面と銅箔の非塗布面を密着させながら、ステンレス板とステンレス板との間隔が、１．５ｍｍとなるように、ドーナツ状にステンレス板と積層体を巻きつけた。巻き付けたものを一体として、イナートオーブン中に投入し、窒素雰囲気下で３０℃から３５０℃に昇温させながら２時間、次いで３５０℃で１時間熱処理を行ない、全樹脂層の総厚が２０μｍのフレキシブル金属積層体を得た。
【００９３】
［比較例３］
電解銅箔（商品名：ＨＬＳ−９、日本電解社製、厚さ：９μｍ）の無疎化面に、樹脂溶液Ａをコンマヘッドコータにて最終熱処理後の厚さが１０μｍになるように塗布し、１４０℃５分間ロールサポートドライヤー内にて初期乾燥させ、樹脂層Ａを形成した。次に、樹脂層Ａの上に樹脂溶液Ｄをコンマヘッドコータにて最終熱処理後の厚さが１０μｍになるように塗布し、１４０℃５分間初期乾燥させ、樹脂層Ｄを形成し、積層体を得た。
【００９４】
次いで、１０インチ幅のステンレスコアに、ステンレス板（製品名：ＳＵＳ４３０ＢＡ５Ｕ、厚さ：０．１５ｍｍ、表面粗さＲａ＝０．０１μｍ）を固定した後、ステンレス板をスペーサとして、積層体の樹脂塗布面側が外巻になるように、ステンレス板表面と銅箔の非塗布面を密着させながら、ステンレス板とステンレス板との間隔が、１．５ｍｍとなるように、ドーナツ状にステンレス板と積層体を巻きつけた。巻き付けたものを一体として、イナートオーブン中に投入し、窒素雰囲気下で３０℃から３５０℃に昇温させながら２時間、次いで３５０℃で１時間熱処理をおこない、全樹脂層の総厚が２０μｍのフレキシブル金属積層体を得た。
【００９５】
［比較例４］
電解銅箔（商品名：ＨＬＳ−９、日本電解社製、厚さ：９μｍ）の無疎化面に、樹脂溶液Ｂをコンマヘッドコータにて最終熱処理後の厚さが３２μｍになるように塗布し、１４０℃１０分間ロールサポートドライヤー内にて初期乾燥させて樹脂層Ｂを形成した。次に、樹脂層Ｂの上に樹脂溶液Ｃをコンマヘッドコータにて最終熱処理後の厚さが６μｍになるように塗布し、１４０℃で５分間初期乾燥して樹脂層Ｃを形成し、積層体を得た。
【００９６】
次いで、１０インチ幅のステンレスコアに、ステンレス板（製品名：ＳＵＳ４３０ＢＡ５Ｕ、厚さ：０．１５ｍｍ、表面粗さＲａ＝０．０１μｍ）を固定した後、ステンレス板をスペーサとして、積層体の樹脂塗布面側が外巻になるように、ステンレス板表面と銅箔の非塗布面を密着させながら、ステンレス板とステンレス板との間隔が、１．５ｍｍとなるように、ドーナツ状にステンレス板と塗布体を巻きつけた。巻き付けたものをイナートオーブン中に投入し、窒素雰囲気下で３０℃から３５０℃に昇温させながら２時間、次いで３５０℃で１時間熱処理を行ない、全樹脂層の総厚が３８μｍのフレキシブル金属積層体を得た。
【００９７】
［比較例５］
電解銅箔（商品名：ＨＬＳ−９、日本電解社製、厚さ：９μｍ）の無疎化面に、樹脂溶液Ｉをコンマヘッドコータにて最終熱処理後の厚さが１５μｍになるように塗布し、１４０℃５分間ロールサポートドライヤー内にて初期乾燥させて樹脂層Ｉを形成した。次に、樹脂層Ｉの上に再び樹脂溶液Ｉをコンマヘッドコータにて最終熱処理後の厚さが３１μｍになるように重ね塗布し、１４０℃で１０分間初期乾燥して樹脂層Ｉを形成し、積層体を得た。
【００９８】
次いで、１０インチ幅のステンレスコアに、ステンレス板（製品名：ＳＵＳ４３０ＢＡ５Ｕ、厚さ：０．１５ｍｍ、表面粗さＲａ＝０．０１μｍ）を固定した後、ステンレス板をスペーサとして、積層体の樹脂塗布面側が外巻になるように、ステンレス板表面と銅箔の非塗布面を密着させながら、ステンレス板とステンレス板との間隔が、１．５ｍｍとなるように、ドーナツ状にステンレス板と積層体を巻きつけた。巻き付けたものをイナートオーブン中に投入し、窒素雰囲気下で３０℃から３００℃に昇温させながら２３時間、次いで３００℃で３時間保持して熱処理を行ない、全樹脂層の総厚が４６μｍのフレキシブル金属積層体を得た。
【００９９】
表１に、実施例、比較例のフレキシブル金属積層体の絶縁樹脂層の層構成をまとめて示す。 
なお、表１においては、金属箔側から、絶縁樹脂層の第１の層（第１の樹脂層）、第２の層（第２の樹脂層）が積層されたものとして、それら樹脂層の種類および膜厚（単位：μｍ）を示す。
【表１】
2008068406.tif 000003
【０１００】
以上のようにして得られた実施例、比較例のフレキシブル金属積層体について、それらの物性値測定及び評価を下記のとおり行った。
【０１０１】
＜物性値測定および評価＞
１．線熱膨張係数
前記実施例と比較例のそれぞれのフレキシブル金属積層体を複数ずつ用意して、以下のようにして測定に用いる各サンプルの作製を行った。
・金属箔サンプル
樹脂を塗布する前の金属箔について、厚さをマイクロメータで計測し、線熱膨張係数を測定するサンプルとした。
・第１の層の測定用サンプル
フレキシブル金属積層体から銅箔層を除去した樹脂層を、丸本ストルアス社製の研磨紙（製品名：ＳｉＣ ＰＡＰＥＲ Ｇｒｉｔ１２００）を用い、樹脂厚をマイクロメータにて計測しながら、最外面側から最初の厚さの２／３まで研磨して、第１の層の測定用サンプルを得た。
・第２の層の測定用サンプル
金属層との接触面側から最初の厚さの２／３まで研磨した以外は、第１の層の測定用サンプルと同様にして、第２の層の測定用サンプルを得た。 
なお、比較例４の場合は、金属層との接触面側から、第２の層が現われるまで研磨した。
【０１０２】
上記の３つのサンプルについて、それぞれ、２３±５℃、５５±５％相対湿度環境下で２４時間以上放置した後、ＴＭＡ（エスアイアイナノテクノロジー社製、商品名：ＥＸＳＴＡＲ６  １００ＴＭＡ／ＳＳ）による引張測定を行い、５０℃から２５０℃における平均線熱膨張率を、ＪＩＳ  Ｋ７１９７での平均線熱膨張率算出方法により算出した。
測定条件は次の通りである。サンプル形状：０．５ｃｍ幅×１．５ｃｍ長、測定温度範囲：３０℃→４００℃、荷重：（測定厚さ（μｍ）×４）ｍＮ、昇温速度：２０℃／ｍｉｎ、測定初期環境条件：常温常湿環境下。その結果を、表２に示す。
【０１０３】
２．吸湿膨張係数
絶縁樹脂層の吸湿膨張係数（αＨ）は、以下の様にして測定した。 
フレキシブル金属積層体から金属層１０を除去し、絶縁樹脂層のみからなる測定用サンプルを得る。測定用サンプルのサイズは縦７０ｍｍ×横７０ｍｍとする。金属層１０の除去には、化学エッチング処理等を適用することができる。例えば銅箔からなる金属層１０を用いた場合には、塩化第二鉄溶液等によって除去することができる。
【０１０４】
次いで、測定用サンプルの金属層１０に接触していなかった方の表面に、塗布した際のＭＤ方向において、１点目をマーキングし、さらにこの点との距離が５５ｍｍとなるように、２点目をマーキングする。ついで、２３±５℃、５０±５％相対湿度の雰囲気の恒温恒湿漕に（２４±１）時間放置する。測定用サンプルについて、ＭＤ方向にマーキングした２点間の距離を３次元デジタル寸法測定機にて測定する。この測定値を（ＭＤ50）とする。
測定後、２３±５℃、９０±５％相対湿度の雰囲気下の恒温恒湿槽に、測定用サンプルを入れて（２４±１）時間調湿した後、同様にして、ＭＤ方向にマーキングした２点間の距離を測定する。ＭＤ方向の測定値を（ＭＤ90）とする。
【０１０５】
そして、以下の式によって、吸湿膨張係数（αＨ）求める。 
αＨ＝［（ＭＤ90）−（ＭＤ50）］／［（ＭＤ50）×（９０−５０）］
（単位：×１０-6／％ＲＨ）
その結果を表２に示す。
【０１０６】
なお、測定での湿度条件は、製造工程内での通常（５０±１０）％相対湿度下と、湿度の高い過酷な条件（９０±５）％相対湿度下で保管された場合の、吸湿による寸法変動を想定して決定した。
【０１０７】
３．ＴＭＡ法による伸張量と変曲温度
前記１の熱線膨張係数測定でのＴＭＡチャートにて、４００℃における伸張量を読み取り、その結果を表２に示した。またＴＭＡ曲線での伸張量の変曲温度とは、ＴＭＡ曲線における伸張量が変曲を始めるよりも低温側に認められる直線部分を高温側に延長し、変曲速度が最大となる部分の接線の低温側への延長との交点の温度を読み取り、同様に結果を表２に示す。
【０１０８】
４．吸水率
絶縁樹脂層の吸水率は、以下の様にして測定する。吸湿膨張係数を測定する際と同様にして金属層をエッチングした５ｃｍ×５ｃｍ形状のサンプルを用い、サンプルを循環熱風オーブン中で１５０±５℃下で１時間加熱した直後、サンプル重量を秤量する。これを吸水前重量とする。その後、サンプルを水中に２３±５℃、２４±１時間放置した直後、すぐにサンプル表面の付着した水滴をふき取り、秤量したものを吸水後重量とする。そして、以下の式によって吸水率（単位：％）を算出する。 
吸水率＝１００×［（吸水後重量）−（吸水前重量）］／（吸水前重量）
その結果を表２に示す。
【０１０９】
５．熱重量減少率
吸湿膨張係数の測定と同様のエッチング済サンプルを用い、ＴＧ/ＤＴＡ（エスアイアイナノテクノロジー社製、商品名：ＥＸＳＴＡＲ６）による熱重量測定を下記条件にて行い、２００℃から４００℃までの間に生じる熱重量減少量を算出した。重量が減少した場合を正の値とする。
【０１１０】
測定条件は次の通りである。サンプル形状：１．０ｃｍ２、測定温度範囲：３０→６００℃、昇温速度：２０℃／ｍｉｎ、測定初期環境条件：常温常湿環境下。その結果を表２に示す。
【表２】
2008068406.tif 000004
【０１１１】
６．カール量
実施例、比較例のフレキシブル金属積層体を（ＴＤ方向）４５ｍｍ×（ＭＤ方向）２００ｍｍを２枚用意し、１枚は金属積層体の状態で、別の１枚は、塩化第二鉄溶液による化学エッチングをおこない、金属層を除去し水洗し表面の水滴を拭いた。 
２３±５℃／５５±５％（湿度）環境に調整された恒温恒湿槽にて７２時間調湿した状態を常態時のカール量として、金属層面を上にして平滑なガラス板上に静置して、円弧状にカールしたサンプルのガラス面からの高さをカール量とした。なお、樹脂面を内側にして弧を描いた値を正の値とした。その結果を表３に示す。
【０１１２】
７．回路加工時の作業性
実施例、比較例のフレキシブル金属積層体を４８ｍｍ幅のリール状とし、リール  トゥリール搬送にて、スプロケットホールのパンチング、銅箔表面上に、液状フォトレジスト塗布、乾燥、パターン露光、現像、エッチング、ソルダーレジスト塗布及び無電解錫メッキを施しフォトレジスト法によって、フリップチップ接合用の回路パターンを形成した。この間のフレキシブル金属積層体の作業性を下記の評価基準に基づいて評価した。その結果を表３に示す。
【０１１３】
＜評価基準＞
○：金属積層体の搬送性に問題なく、回路パターン作製後のプリント基板の反り等に問題がなかった。 
△：金属積層体のフィルムが滑りにくく搬送しづらい点を除いては、作業性に問題はなく、また回路パターン作製後のプリント基板の反り等にも問題はなかった。 
×：金属積層体の状態でのカール量が非常に大きいため、搬送中の経路を逸脱して、搬送が止まる、または、エッチング後での回路パターン作製後の反りが大きい、のいずれかの状態が発生して、回路加工ができなかった。
【０１１４】
８．金属層との接着性
実施例、比較例のフレキシブル金属積層体を４８ｍｍ幅×２００ｍｍ長のサンプルの銅箔上に、「７．回路加工時の作業性」で示したと同様なフォトレジスト法を用いて、銅箔５０μｍ幅の直線パターンを形成した。これを用いて接着強度を測定した。すなわち、金属層を９０°方向に５０ｍｍ／ｍｉｎの速度で剥離し、その際の剥離力を測定した。その結果を表３に示す。
【０１１５】
９．フリップチップ接合性（インナーリード（ＩＬＢ性））
回路加工時の作業性評価の際に作製した、フリップチップ接合用の回路パターンを形成させたフレキシブルプリント基板を２３℃５５％ＲＨ下にて７２時間放置した後、フリップチップ接合用の回路パターンとＩＣのバンプとの接合をフリップチップボンダー（澁谷工業社製）にて行った。
なお、接合する際の温度、接合時間及び接合圧力は、次の通りであった。
回路基板側ステージ温度：１００℃
チップ側ツール温度    ：４５０℃
接合時間              ：２．５秒
接合圧力              ：２００ｍＮ／ｍｍ２
【０１１６】
そして、絶縁樹脂層の外観上の変化や、接合部位の断面観察を下記の評価基準に基づいて行った。その結果を表３に示す。
＜評価基準＞
○：外観上の問題が無く、接合部位の著しい変形や剥離、さらに絶縁樹脂層の脱湿等によるリードとバンプの位置づれも生じていなかった。 
△：絶縁樹脂層の著しい変形は生じていないが、プリント基板の反りや絶縁樹脂層の吸湿膨張により、リードとバンプの位置づれが生じていた。
×：外観上に問題があり、接合部位に著しい樹脂の沈み込みやエッジショート、あるいはリードずれが発生していた。
【０１１７】
【表３】
2008068406.tif 000005
表２および表３に示す結果から明らかなように、本発明の条件を満たす実施例のフレキシブル金属積層体は、カール量や回路加工性、さらには高温高圧の負荷がかかる工程、例えばフリップチップ接合性（インナーリード（ＩＬＢ性））において良好な結果が得られた。これに対して、比較例においては、金属積層体の材料間の熱および吸湿膨張に差が生じて、フラットなフレキシブル金属積層体が作製できず、回路加工ができなかったり、あるいはフリップチップ接合性（インナーリード（ＩＬＢ性））が不良であるなどの問題があった。
【図面の簡単な説明】
【０１１８】
【図１】本発明のフレキシブル金属積層体の一例を示す断面図である。
【図２】金属層を剥離した状態の絶縁樹脂層の断面図である。
【図３】第１の層の線熱膨張係数を測定するためのサンプル作成の説明図である。
【符号の説明】
【０１１９】
１０…金属層
１１…絶縁樹脂層
１１ａ…第１の層
１１ｂ…第２の層
１２…金属層と反対側の面（最外面）
１３…金属層との接触面
【図１】
2008068406.tif 000006
【図２】
2008068406.tif 000007
【図３】
2008068406.tif 000008